ПОЛИМЕРНАЯ ПЛЕНКА, СОДЕРЖАЩАЯ СОПОЛИАМИД ИЗ ПО МЕНЬШЕЙ МЕРЕ ОДНОГО ДИАМИНА, ОДНОЙ ДИКАРБОНОВОЙ КИСЛОТЫ И ОДНОЙ ДИМЕРНОЙ КИСЛОТЫ

1. Полимерная пленка (Р), содержащая по меньшей мере один сополиамид, полученный полимеризацией следующих компонентов
(А) от 15 до 95% мас. первой смеси мономеров (M1), которая содержит следующие компоненты
(A1) по меньшей мере одну дикарбоновую кислоту с 4-12 атомами углерода и
(A2) по меньшей мере один первый диамин с 4-12 атомами углерода,
(B) от 5 до 85% мас. второй смеси мономеров (M2), которая содержит следующие компоненты
(B1) по меньшей мере одну димерную кислоту с 32-40 атомами углерода и
(B2) по меньшей мере один второй диамин с 4-12 атомами углерода,
причем значения массовых процентов компонентов (А) и (В), в каждом случае приведены в пересчете на сумму значений массовых процентов компонентов (А) и (В).
2. Полимерная пленка (Р) по п. 1, отличающаяся тем, что компонент (А) содержит в диапазоне от 45 до 55% мол. компонента (A1) и в диапазоне от 45 до 55% мол. компонента (A2), в каждом случае в пересчете на общее молярное количество компонента (А).
3. Полимерная пленка (Р) по п. 1, отличающаяся тем, что компонент (B) содержит в диапазоне от 45 до 55% мол. компонента (B1) и в диапазоне от 45 до 55% мол. компонента (B2), в каждом случае в пересчете на общее молярное количество компонента (B).
4. Полимерная пленка (Р) по п. 1, отличающаяся тем, что компонент (А1) выбран из группы, состоящей из пентандиовой кислоты, гександиовой кислоты, декандиовой кислоты, додекандиовой кислоты, терефталевой кислоты и изофталевой кислоты.
5. Полимерная пленка (Р) по п. 1, отличающаяся тем, что компонент (А2) и компонент (B2), в каждом случае независимо друг от друга, выбраны из группы, состоящей из 1,4-бутандиамина, 1,5-пентаметилендиамина, 1,6-гексаметилендиамина, 1,10-декаметилендиамина и 1,12-додекаметилендиамина.
6. Полимерная пленка (Р) по п. 1, отличающаяся тем, что компонент (B1) получен, исходя из ненасыщенных жирных кислот, выбранных из группы, состоящей из ненасыщенных жирных кислот с 16 атомами углерода, ненасыщенных жирных кислот с 18 атомами углерода и ненасыщенных жирных кислот с 20 атомами углерода.
(С)
7. Полимерная пленка (Р) по п. 1, отличающаяся тем, что по меньшей мере один сополиамид обладает характеристической вязкостью (VZ) в диапазоне от 120 до 300 мл/г, определенной в 0,5%-ном по массе растворе по меньшей мере одного сополиамида в 96 %-ной по массе серной кислоте.
M(С)
M(С)
8. Полимерная пленка (Р) по п. 1, отличающаяся тем, что по меньшей мере один сополиамид обладает температурой плавления (T), причем температура плавления (T) находится в диапазоне от 220 до 290°C.
G(С)
9. Полимерная пленка (Р) по п. 1, отличающаяся тем, что по меньшей мере один сополиамид обладает по меньшей мере одной температурой стеклования (T), которая находится в диапазоне от -10 до 70°C.
10. Полимерная пленка (Р) по п. 1, отличающаяся тем, что полимерная пленка (Р) содержит по меньшей мере один первый слой, содержащий по меньшей мере один сополиамид, и полимерная пленка (Р) содержит по меньшей мере один дополнительный слой, причем по меньшей мере один дополнительный слой содержит по меньшей мере один дополнительный полимер (wP), который выбран из группы, состоящей из полиолефинов, поли(этиленвиниловых спиртов), поли(этиленвинилацетатов), полиэтилентерефталатов, поливинилиденхлоридов и привитых ангидридом малеиновой кислоты полиолефинов.
11. Полимерная пленка (Р) по п. 1, отличающаяся тем, что полимерная пленка (Р) получена литьевым способом, способом выдувного формования, способом двухосноориентированной полиамидной пленки или способом мультивыдувного формования.
12. Полимерная пленка (Р) по п. 1, отличающаяся тем, что полимерная пленка (Р) имеет толщину в диапазоне от 0,1 мкм до 1 мм.
13. Полимерная пленка (Р) по одному из пп. 1-12, отличающаяся тем, что по меньшей мере один сополиамид представляет собой блок-сополимер.
14. Способ получения полимерной пленки (Р) по одному из пп. 1-13, включающий следующие стадии
i) предоставление по меньшей мере одного сополиамида, полученного полимеризацией следующих компонентов
(А) от 15 до 95% мас. первой смеси мономеров (M1), которая содержит следующие компоненты
(A1) по меньшей мере одну дикарбоновую кислоту с 4-12 атомами углерода и
(A2) по меньшей мере один первый диамин с 4-12 атомами углерода,
(B) от 5 до 85% мас. второй смеси мономеров (M2), которая содержит следующие компоненты
(B1) по меньшей мере одну димерную кислоту с 32-40 атомами углерода и
(B2) по меньшей мере один второй диамин с 4-12 атомами углерода,
причем значения массовых процентов компонентов (А) и (В), в каждом случае приведены в пересчете на сумму значений массовых процентов компонентов (А) и (В) в расплавленном виде в первом экструдере,
ii) экструдирование по меньшей мере одного сополиамида, предоставленного на стадии i), в расплавленном виде из первого экструдера через фильеру с получением пленки по меньшей мере одного сополиамида в расплавленном виде,
iii) охлаждение полученной на стадии ii) пленки по меньшей мере одного сополиамида в расплавленном виде, причем по меньшей мере один сополиамид затвердевает с получением полимерной пленки (Р).
15. Применение полимерной пленки (Р) по одному из пп. 1-13 в качестве технической пленки или упаковочной пленки.